고유 점도 가 790 ml / g 인 우드 펄프 를 분쇄기 로 분쇄 하 여 , 분말 셀룰로오스 펄프 를 얻 었 다 . 이 분말 셀룰로오스 펄프 중 셀룰로오스 분 으로 6 . 0 ㎏ 에 상당 하 는 양 의 셀룰로오스 펄프 를 , 재킷 부착 내부 교반 식 내압 반응기 에 투입 하 고 , 진공 질소 치환 을 행하 여 , 충분히 반응기 내 의 산소 를 제거 했 다 .